FR 2824838 A1 20021122 FR 0106463 A 20010516 pour diriger le gaz de refroidissement dans le récipient de mélange. Compositions silicones adhésives sensibles à la pression, leur procédé de préparations et leurs utilisations. La présente invention concerne des compositions ad hésives sensi bl es à la pression à base de silicone et sans solvant, ainsi que des procédés de préparation et d'utilisation de ces compositions qui sont capables de durcir par traitement thermique, rayons U.V. eVou sous faisceau d'électrons. Les compositions à base de silicone sont connues pour rendre des surfaces adhérentes. A ce sujet, il est souvent nécessaire d'appliquer ces revêtements silicone sous la forme de solutions dans un solvant pour en réduire la viscosité et rendre ainsi ces compositions utilisables dans des applications de revêtement. Le solvant facilite effectivement l'étalement du revêtement, toutefois, ceci n'est pas satisfaisant car il faut ensuite évaporer le solvant en question, ce qui demande une grande consommation d'énergie. De plus, son évaporation pose des problèmes d'environnement et notamment des problèmes liés aux rejets dans l'atmosphère; ceci nécessite l'élimination et la récupération du solvant, entranant de ce fait un coût considérable en appareillage et en énergie. Il existe don c un besoin certa in pour des compositions ad hésives sans solvant et capables, cependant, d'être étalées facilement sur un support. L'absence de solvant dans ces compositions abaisse la quantité d'énergie nécessaire au durcissement de ces dernières et limite le besoin en équipement anti-pollution. Cet objectif est atteint par l'invention qui concerne de nouvelles compositions silicones durcissables en adhésifs sensibles à la pression, appelés communément PSA. Un autre objectif essentiel de l'invention est de fournir des compositions réticulables etiou polymérisables par voie cationique sous traitement thermique, eVou rayons U.V. eVou par faisceau d'électrons. Un autre objectif de l'invention est de fournir des compositions utilisables aussi bien en couche mince qu'en couche épaisse. Ces divers objectifs sont atteints à présent par l'invention qui concerne une composition adhésive sensible à la pression et sans solvant, durcissable comprenant: À (a) au moins une résine silicone Re contenant: L1 au moins un motif R3SiO,2, O et au moins un motif tétrafonctionnel SiO4l2 eVou un motif trifonctionnel R2SiO3,2, dans lesquelles: -R 'et R2, identiques ou différents, sont des radicaux monovalents choisis parmi les radicaux alkyles, les radicaux alkényles et les radicaux hydroxy; À (b) au moins une gomme silicone Go de viscosité supérieure à 100 000 mPa.s, et de préférence supérieure à 200 000 mPa.s, et fontionnalisé en bout(s) de chane(s) avec au moins un groupement époxy et/ou vinyl et de préférence hydroxy, À (c) 1 à 50 % en poids d'un diluant de nature silicone de viscosité inférieure à mPa.s à base d'au moins une silicone Di comprenant: au moins un motif de formule (FS): z Si R (3-a)/2 dans laquelle: -a=O, 1 ou2, - R , identique ou différent, représente un radical alkyle, cycloalkyle, aryle, vinyle, alcoxy, de préférence un alkyle inférieur en C1-C6, - Z. identique ou différent, est un substituant organique comportant au moins une fonction réactive époxy, alcénylether, oxétane eVou dioxolane, À (d) et une quantité effcace d'amorceur Am activable par voie thermique, sous faisceau d'électrons et/ou sous rayons UV, choisi parmi les amorceurs dont l'entité cationique est choisie parmi celles de formule (I): [(R3)n- 1 (R4)m]+ (1) dans laquelle: - les radicaux R3, identiques ou différents, représentent un radical aryle carbocyclique ou hétérocyclique en C6-C20, ledit radical hétérocyclique pouvant contenir comme hétéroaléments de l'azote, du soufre, et/ou de l'oxygène. - les radicaux R4, identiques ou différents, représentent R3, un radical alkyle linéaire ou ramifié en C1-C30, et/ou un radical alkényle linéaire ou ramifié en C1-C30; - lesdits radicaux R3 et R4 étant éventuellement substitués par: un groupement alkyle linéaire ou ramifié en C1-C2s, un groupement alcoxy oR5, un groupement cétonique -(C=o)-R5, - 3 un groupement mercapto SR5, un groupement mercapto SoR5, R5 étant un radical choisi parmi le groupe constitué d'un atome d'hydrogène, un radical linéaire ou ramifié en C1-C25, un radical aryl en C6-C30, eVou un radical alkylaryl dont la partie alkyle est linéaire ou ramifiée en C1-C25 et la partie aryle est en C6-C3o, un groupement nitro, un atome de chlore, un atome de brome, eVou un groupement cyano. Dans le cadre de l'invention, le rapport en poids Rpojds de la gomme silicone Go par rapport à la résine silicone Re est compris entre O,01 et 100 et de préférence entre O,1 et 10. Si on souhaite obtenir un revêtement dur et peu adhésif, ce rapport Rpojds est choisi inférieur ou égal à 1; si par contre on souhaite obtenir un revêtement davantage adhésif, ce rapport Rpojds est choisi supérieur à 1. Selon une première variante concernant le diluant, la silicone Di est de préférence de type oligomère ou polymère. Selon une deuxième variante, la silicone Di comprend au moins deux atomes de silicium. Cette silicone Di peut être est choisie parmi un grand nombre de silicones portant au moins une fonction réactive Z. Ces fonctions Z peuvent être notamment choisies parmi les radicaux suivants: C / CH3 \ o7; H3/\0 H3-\0 /\0/\ - 4 -(CH2)3-O-CH-CH2; -(CH2)3-O-HC CH R' - avec R'représentant un radical alkyle linéaire ou ramifié en C1-C6. A titre d'exemples, la silicone Di peut être choisie parmi les espèces dont les formules moyennes sont données ci-dessous: Me\ Me e Me si/si: MeMe\ Me e MeMe b) O. sj o, si MOe Me \ Me lle Me C) o si o,si d) o\st et R = radical alkyle. Me Me 9)--Si-O - M e [ ( p) 1 o c H H-C H 2 o C H2C H2 Cl H2 CH3 sj-CH3 h) O CH3 si-CH C H2C H2C H2 o c HC2 H / c H 2 o i) CH3 CH3 (CH3)3Si--O _ CH3 _ _-S'-O--Si(CH3)3 a Q b a+b : CH3 H3 CH9 CH3 CH3 CH3 -a a -6 k) Ro _:Ha Ro Ro CH3 - Ro 1) a a 0 Me Me Me Me O to si O.si 00 0 0 m) / \ Me Me Me Me / \ oSi'o si' - So' \ n) >M, e Me,_: OR CH3 OR out _ r lli-o-!; Lo OR CH3 OR a aveca P) u s ô t sag CH3 a aveca q) TH3 - f H3 -TH3 O 0 SILO-CH3 CH3 CC a aveca - 7 r) OR Si-OR o 1 \ OR avec R = radical alkyle. s) O 51; si' s Me nMe avec nc1oo. t) CH3 fH3 1 CH3 1 l H3C O Si-O::O S CH3 a b avec a + b 1. u) Me I Ae Me Me HO SI o _ Si _ o' Si OH Me nMe avec n Selon une troisième variante concernant le diluant, celui-ci peut comprendre une espèce de nature organique Do pouvant être avantageusement combiné à la silicone Di. Dans ce cas, la quantité en poids de diluant de nature silicone est de préférence plus élevée que celle du diluant de nature organique. Parmi ces espèces organiques Do ayant des propriétés de diluants, on citera celles portant au moins une fonction acrylate, alcool, acide, époxy, oxétane etiou dioxolane. Pour les diluants organiques acrylates, on peut citer par exemple les composés suivants: bisphénol-Aépoxydiacrylate; acrylo-glycéro-polyester obtenu à partir de glycérol et de polyester, pentaérythritoltriscrylate (PETA), triméthylol propane triecrylate (TMPTA), 1,6-hexanediol diacrylate (HDODA), triméthylolpropane éthoxylate triacrylate, tétraéthylène glycol diacrylate (TTEGDA), tripropylène-glycoldiacrylate (TREGDA), triéthylène- glycol discrylate (TREGDA), - 8 triméthylpropane triméthacrylate (TMPTMA), acrylo-uréthanes, acrylopolyéthers, acrylopolyesters, polyesters insaturés, et acryloacryliques Pour les diluants organiques alcools, on peut citer notamment les polyols; et à titre d'exemple le composé ci- après: r [c o; nH (C2Hs)o[c - o]nH CiCO//\/\ 04 nH Pour les diluants organiques époxy, on peut citer par exemple les composés suivants: le di(2,3-époxypropyl) I'isophthalate, le 1-(2,3-époxypropyl)-2-(2,3 époxypropoxy)benzene, le di(2,3-époxypropyl)adipate, le 1,3-bis(2,3 époxypropoxy)benzene, le 1,3,5-tris(2,3-époxypropoxy)benzene, le 2,2- bis[4-(2,3 époxypropoxy)phenyl]propane, le 2,2-bis[4-(2,3-époxypropoxy) phényi]ether, le polyglycidyl ether de phenol-formaldehyde novolac, le 3, 4-époxycyclohexylmethyl 3,4 époxycyclohexanecarboxylate, le 1,4-bis(2,3époxypropoxy)butane, le 1,2,3-tris(2,3 époxypropoxy)propane, le 2,2-bis[4(2,3-époxypropoxy)cyclohexyl]propane, le 4-(1,2 époxyethyl)-1,2époxycyclohexane, le 2-(3,4-époxycyclohexyl)-5,5-spiro-3,4-époxy cyclohexane-meta-dioxane bis(3,4-époxycyclohexyl) adipate, le 1,2-8,9diépoxy p-menthane, le 3,4-époxycycloexylméthyl-3',4'époxycyclohexane carboxylate, le butyl 2,3-époxypropyl ether, le hexyl 2,3-époxypropyl ether, le phenyl 2,3-époxypropyl ether, le 4-methylphenyl 2,3-époxypropyl ether, le 1-methylphenyl 2,3-époxypropyl ether, le 1,2-époxyoctane, le 2, 3-époxyoctane, le 1,2-époxydecane, le 1,2-époxydodecane,le 1,2époxytetradecane, le 1,2-époxyhexadecane, les huiles de soja et de lin époxydés et le polybutadiène époxydé. Pour les diluants organiques alcényléthers, on peut citer par exemple les composés suivants: le dodécylvinyléther (DDVE), le cyclohexylvinyléther (CVE), le butanedioldivinyléther (BDVE), le butanadiolmonovinyléther ( HBVE), le cyclobexanediméthanol divinyléther (CHDVE), le cyclohexane diméthanol monovinyléther (CHMVE), le triéthylèneglycol divinyléther (DVE3), et le 1,4-cyclohexane dimethanol divinylether (CHVE). Pour les diluants organiques oxétane, on peut citer les espèces suivantes: o /OH '/\O // O O O , O o/\ f 0 o /X ' O O et Pour les diluants organiques dioxolane, on peut citer par exemple le dioxolane. Avantageusement, I'entité cationique de l'amorceur Am est choisie parmi au moins une entité du groupe constitué de: [(C6H5)2 1]+, [C8H17 - O - C6H5 -1 -C6H5]+, [C12H25 - C6H5 - 1 - C6H5]+, [(C8H17 0 - C6H5)2 1]+, [(C8H17) - O - C6H5 - 1 - C6H5)]+' [(C12H25 - C6H5)2 1] [C6H4-o-C6H4-1-C6H4] [C6H4-(C=o)-C6H4-1-C6H4]+, [C6 H4-O-C6H4- 1 -C6 H4-OC6H4] [C6H4-(c=o)-c6 H4- i-C6 H4 (C=o)-06H4] [C6H4-l-C6H4 -O-CH2-O-C(OH)c12H2s]+' et [(CH(CH3)2- C6H5-)- 1 -(-R)] o R' représente le radical C6Hs-R"', R"' étant un radical alkyle linéaire ou ramifié comprenant de 1 à 15 atomes de carbone. De préférence, cette entité cation iq ue est choisie parmi celles de formu le [(CH(CH3)2- C6H5-)- 1 -(-R)] telle que définie précédemment En ce qui concerne l'entité anionique de l'amorceur Am, celle-ci peut être de nature très diverse. A titre d'exemples, on citera notamment les espèces suivantes utilisées seules ou en mélange: BF4-, PF6-, CF3SO3-, N(SO2CF3)2 et C(SO2CF3)2 Toutefois, cette entité anlonique est de préférence choisie parmi celles de formule (11): [B Xa R7b]- (Il) - 10 dans laquelle: - a et b sont des nombres entiers tels que 0 entre 1 et 20. Sont particulièrement adaptées au sein des compositions selon l'invention, les entités cationiques ci-après répondant à la formule (I D: [B (C6F5)4] -, [B (C6H3(CF3)2)4]-, [B (C6H4OCF3)4]-, [B (C6H4CF3)4]-, [(C6F5)2 B F2], [C6F5 B F3], [B (C6H3F2)4]-. Plus particulièrement, cette entité est choisie parmi B(C6F5)4-, [B (C6H3(CF3)2)4]-' [B (C6H4OCF3)4]- et leur mélange. Dans le cas o la réticulation eVou polymérisation est effectuée par traitement U.V.eVou sous faisceau d'électrons, la composition selon l'invention peut comprendre également le cas échéant au moins un photosensibilisateur sélectionné parmi les produits (poly)aromatiques éventuellement métalliques et les produits hétérocycliques. De préférence, le photosensibilisateur est choisi dans la liste de produits suivants: phénothiazine, tétracène, pérylène, anthracène, diphényl-9-1 0-anthracène, thioxanthone, 2-chlorothioxanthen-9-one, 1chloro 4 propoxy 9H-thioxanthen-9-one, isopropyl-OH-thioxanten-9-one, mélange isomères 2 et 4, 2-isopropyl-9H -thioxanthen 9-one, benzophénone, [4-(4-méthylphénylthio)phényl]-phénylméthanone, 4-benzyl-4' méthylUiphénylsulphide, acétophénone, xanthone, fluorénone, anthraquinone, 9,10 - 11 diméthylanthracène, 2-éthyl-9, 1 O-diméthyloxy-anthracène, 2,6diméthyl-naphtalène, 2,5-diphényl-1-3-4-oxadiezole, xanthopinacol, 1,2benzanthracène, 9-nitro-anthracène, et leurs mélanges. Outre un photosensibilisateur, la composition selon l'invention peut renfermer un additif de stabilisation à base d'amine aliphatique tertiaire, secondaire ou primaire; cette amine est de préférence choisie parmi les dérivés décrits dans la demande de brevet W098/07798. En général, la composition adbésive selon l'invention est préparée par mélange (i) de la résine Re, (ii) de la gomme silicone Go en solution, (iii) du diluant Di, et (iv) en option de l'amorceur Am. Après cette première étape, le solvant est éliminé par dévolatilisation. L' amorceur Am est ensuite ajouté si celui-ci n'est pas présent dans le mélange initial. La composition silicone adhésive peut être appliquée sur divers types de supports par l'un quelconque des procédés connus d'étalement, par exemple par raclage, gravure, brossage, puivérisation et revêtement au rouleau indirect. Comme support, on citera par exemple le papier, le verre, les métaux, les matières plastiques ou tout autre support à base de matière synthétique et/ou fibreuse. Une fois le support sélectionné et revêtu de l'épaisseur voulue de composition selon l'invention, la réticulation eVou polymérisation est effectuce par traitement thermique, rayons U.V., sous faisceau d'électrons; ces trois modes de traitement pouvant être combinés le cas échéant pour obtenir le revêtement. En général, I'épaisseur de revêtement recherché est de l'ordre de 0,1 m à 100 m en couche mince et de l'ordre de 100 m à 10 cm en couche épaisse. On peut également ajouter des photosensibilisateurs de préférence lorsque l'épaisseur de la couche est supérieur à quelques dizaines de microns. Après réticulation eVou polymérisation des compositions selon l'invention sur support, les adhésifs obtenus sensibles à la pression peuvent être associés avec des supports non-adhérents vis-à-vis dudit adhésif et forment ainsi des complexes dits autocollants. Des papiers protecteurs adhésifs tels les étiquettes, papiers d écoratifs, ru bans ad hésifs sont notamment réalisés à pa rti r de ce type de complexe. D'autres types d'adhésifs PSA peuvent être mis au point; par exemples, des rubans adhésifs pour isolation électrique, pour circuits électroniques, des rubans - 12 adhésifs pour protéger des embouts de câbles électriques ou encore des rubans adhésifs pour masquer des zones exposées à une puivérisation par plasma de métaux ou de carbures à haute température. Exemples. Les exemples ci-dessous illustrent certains avantages des compositions selon l'invention. Exemple 1 - Préparation de la composiVon PSA1 réliculable. Une composition d'adhésif sensible à la pression pour ruhan micacé est obtenue en préparant une résine en milieu diluant réactif. Une résine silicone de type MQ avec un rapport molaire M/Q = 60/40 dans le toluène à 60% est mélangée avec une gomme silicone à motifs [) de viscosité 1 million de mPa.s et hydroxylée en bouts de chaîne avec un rapport gomme/résine de 0,89 (soit 65% de résine en solution pour 35% de gomme). On rejoute à 100 parties en poids de ce mélange 24 parties en poids de diluant silicone de formule p) o a = 13. On élimine sous vide de 20 mm/Hg le toluène à 70 C sous agitation pendant une heure. La résine obtenue contient de 28 à 30% de diluant p). Cette résine a une viscosité à 20 C d'environ 20000 mPa.s. Après dévolatilisation, on ajoute 2,5 parties en poids d'une solution à 18% du photosmorceur de formule: [(CH(CH3)2-(C6H5)-l-(C6Hs)-CH3];B(C6F5)4 On obtient ainsi la composition PSA1. Exemple 2 - Préparation de la composition PSA2 réticuJable On rejoute à la composition PS1 10% en poids de diluant cyclohexanediméthanoldivinyléther. La viscosité mesurée est de 2000 mPa.s. Après dévolatilisation, on ajoute 2,5 parties en poids d'une solution à 18% du photoamorceur P1 pour 100 parties en poids de ce mélange. On obtient ainsi la composition PSA2. Tests sur panier micacé ou film polyester. 1. Application de ces formulations sur napier micacé et film polyester. - 13 Les compositions sont appliquées à la barre de Meyer 2 sur papier micacé ou sur film polyester pour obtenir un revêtement de 10 micromètres d'épaisseur. Les revêtements enduits sur les supports sont ensuite réticulés et/ou polymérisés sous différentes conditions d'irradiation à partir d'un défilement du support enduit sur un convoyeur dont le tapis défile sous deux lampes à vapeur de mercure (banc UV, commercialisé par la société IST). 2. Evaluation du tack. Le tack est mesuré en caractérisant la force nécessaire pour séparer le support revêtu d'une composition adhésive réticulée eVou polymérisée et un support en vis-à- vis, tel qu'une plaque d'acier ou de verre. Après la réticulation eVou polymérisation, on mesure le tack pour chacun des revêtements obtenus selon différentes vitesses de défilement du support sous la lampe U.V. On obtient ainsi des revêtements ayant un tack faible, moyen ou fort. Tests Composition Support Vitesse Tack sur m/min acier poli 1 PSA1 PET/Mylar 10 moyen 2 PSA2 PET/Mylar 10 faible 3 PSA1 PET/Mylar 100 fort 4 PSA2 PET/Mylar 100 faible PSA1 Papier Mica 10 moyen 6 PSA2 Papier Mica 10 faible 7 PSA1 Papier Mica 100 fort 8 PSA2 Papier Mica 100 faible - 14 REVENDICATIONS 1. Composition adhésive sensible à la pression et sans solvant, durcissable par voie cationique comprenant: À (a) au moins une résine silicone Re contenant au moins un motif R73SiO"2, et au moins un motif tétrafonctionnel SiO4,2 eVou un motif trifonctionnel R2SiO3,2 o R' et R2, identiques ou différents, sont des radicaux monovalents choisis parmi les radicaux alkyles, les radicaux alkényles et les radicaux hydroxy, À (b) au moins une gomme silicone Go de viscosité supérieure à 100 000 mPa.s, et de préférence supérieure à 200 000 mPa.s, et fontionnalisé en bout(s) de chane(s) avec au moins un groupement hydroxy, époxy eVou vinyl, le rapport en poids Rpojds gomme silicone sur résine silicone étant compris entre 0,01 et 100 et de préférence entre 0,1 et 10, À (c) 1 à 50 % en poids d'un diluant silicone Di de viscosité inférieure à 100 mPa.s à base d'au moins une silicone, de préférence oligomère ou polymère, comprenant: t] au moins un motif de formule (FS): Z Si R a O(3 C 1 -C6 - Z. identique ou différent, est un substituant organique comportant au moins une fonction réactive époxy, alcénylether, oxétane eVou dioxolane. À (d) et une quantité efficace d'amorceur Am activable par voie thermique, sous faisccau d'électrons eVou sous rayons UV, choisi parmi les amorceurs dont l'entité cationique est choisie parmi celles de formule (I) : [(R3)n1 (R4)m]+ (1) dans laquelle: - les radicaux R3, identiques ou différents, représentent un radical aryle carbocyclique ou hétérocyclique en C6-C20, ledit radical hétérocyclique pouvant contenir comme hétéroéléments de l'azote, du soufre, eVou de l'oxygène, - 15 - les radicaux R4, identiques ou différents, représentent R3, un radical alkyle linéaire ou ramifié en C1-C30, ou un radical alkényle linéaire ou ramifié en C1-C30; - lesdits radicaux R3 et R4 étant éventuellement substitués par: un groupement alkyle linéaire ou ramifié en C1-C2s, un groupement alcoxy oR6, un groupement cétonique -(C=o)-R5 un groupement ester ou carboxylique -(C=O)-O- R5, un groupement mercapto SR5, À un groupement mercapto SoR5, R5 étant un radical choisi parmi le groupe constitué d'un atome d'hydrogène, un radical linéaire ou ramifié en C1-C2s, un radical aryl en C6-C30, ou un radical alkylaryl dont la partie alkyle est linéaire ou ramifiée en C1-C2s et la partie aryle est en C6-C30, À un groupement nitro, un atome de chlore, un atome de brome, et/ou un groupement cyano. 2. Composition selon la revendication précédente caractérisée en ce que la silicone du diluant Di comprend au moins deux atomes de silicium. 3. Composition selon la revendication précédente caractérisée en ce que la gomme Go est fontionnalisée en bout(s) de chane(s) avec au moins un groupement hydroxy. 4. Composition selon l'une quelconque des revendications précédentes, caractérisée en ce que l'entité cationique de l'amorceur Am est choisie parmi le groupe constitué de: [(C6H5)2 1] [C8H 17 - O - C6H5 - 1 -C6H5]+ [C12H25 - C6H5 - 1 - C6H5], [(C8H17 0 - C6H5)2 1]+, [(C8H17) - O - C6H5 - 1 - C6H5)]+' [(C12H25 - C6H5)2 1]+, [(CH(CH3)2-C6Hs-)- i -C6H5- CH3]+, [C6H4-o-C6H4- 1 -C6H4]+' [C6H4-(C=o)C6H4-1-C6H4]+' [C6H4-0-C6H4-1-C6H4-0 C6H4]+ [C6H4-(C=O)-C6H4-1-C6H4-(C=o)-C6H4]+' [C6H4-l-C6H4 -o-CH2-o-C(oH) -C1 2H2s]+ et leur mélange. - 16 5. Composition selon l'une quelconque des revendications 1 à 3 caractérisée en ce que l'entité cationique de l'amorceur Am est la structure cationique de formule: [(CH(CH3)2-)-)- 1 -(-R3)3+ (1) dans laquelle le symbole R3 représente le radical -- R6, R6 étant un radical alkyle linéaire ou ramifié comprenant de 1 à 20 atomes de carbone, de préférence 1 à 15 atomes de carbone. 6. Composition selon l'une quelconque des revendications précédentes caractérisée en ce que l'entité anionique de l'amorceur Am a pour formule (Il): [B Xa R7b]- (Il) dans laquelle: - a et b sont des nombres entiers tels que 0 (C6F5)4], [B (C6H3(CF3)2)4]-, [B (C6H4OCF3)4]-, [B (C6H4CF3)4]-, [(C6F5)2 B F2], [C6Ft B F3]-, [B (C6H3F2)4]-, et leur mélange. - 17 8. Composition selon la revendication précédente caractérisée en ce que l'entité anlonique de l'amorceur Am est choisie parmi B(c6F5)4-1 [B (C6H3(CF3)2)4]-' [B (C6H4OCF3)4]- et leur mélange. 9. Composition selon l'une quelconque des revendications 1 à 5 caractérisée en ce que l'entité anlonique de l'amorceur Am est choisie parmi le groupe additionnel constitué de BF4-, PF6-, CF3SO3-, N(SO2CF3)2 et C(SO2CF3)2 10. Composition selon l'une quelconque des revendications précédentes caractérisée en ce que le diluant silicone Di est choisi parmi les espèces silicones comprenant au moins une fonction réactive Z choisie parmi les radicaux suivants: 0;; -CH I H{;CH3 \-07; H3C O; (CH2)3-O-CH CH2; -(CH2)3 O-CH=CH R" - avec R" représentant un radical alkyle linéaire ou ramifié en C1-C6. 11. Composition selon l'une quelconque des revendications précédentes caractérisoe en ce que ladite composition comprend, outre un diluant silicone Di, un diluant organique Do. 12. Composition selon la revendication précédente caractérisée en ce que le diluant organique Do est choisi parmi les espèces organiques portant au moins une fonction vinylether, acrylate, alcool, acide, époxy, oxétane eVou - 18 dioxolane, et de préférence choisi parmi les espèces organiques portant au moins une fonction vinylether. 13. Revêtement obtenu à partir d'une composition selon l'une quelconque des revendications précédentes. 14. Revêtement selon la revendication précédente caractérisé en ce que le revêtement est un adhésif sensible à la pression. 15. Procédé de préparation d'un revêtement silicone adhésif sensible à la pression l O et sans solvant comprenant - une étape initiale de mélange de la résine Re et de la gomme silicone Go en solution, du diluant Di, et en option de l'amorceur Am tels que définis dans les revendications 1 à 10, - une étape de dévolatilisation pour éliminer le solvant, - une étape d'addition de l'amorceur Am si celui-ci est non présent dans le mélange de l'étape initiale, - une étape d'étalement sur un support, - et une étape de réticulation eVou polymérisation par traitement thermique, rayons U.V. eVou faisceau d'électrons. 16. Procédé de préparation d'un revêtement adhésif sensible à la pression à partir d'une composition selon l'une quelconque des revendications 1 à 12 ou du produit obtenu selon le procédé de la revendication 14. 17. Procédé selon la revendication précédente caractérisé en ce que la composition est appliquée sur un support choisi parmi les supports papier, plastique, métal eVou verre; et exposoe à un traitement thermique, rayons U.V eVou un faisccau